(57)【要約】【課題】微細凹凸周期構造による良好な反射防止効果と、所定の波長を減衰させる光減衰効果を同時に有する光学素子を提供する。【解決手段】透明な基板２１の両面に、可視光領域の波長よりも小さいピッチと高さを有する円錐形状の突起２２が等間隔で無数に配置された微細凹凸周期構造２３が形成されている。また、微細凹凸周期構造２３に黒色顔料を含有させたことにより、微細凹凸周期構造により基板２１の表面の反射を防止すると共に、黒色顔料により可視光領域の波長の光を略均一に減衰させる。【選択図】図７
2010256546.tif 000002
【特許請求の範囲】
【請求項１】
基板の表面の少なくとも一部に、所定の波長の光を減衰させる物質を含み、光の反射を防止するための可視光領域の波長よりも小さいピッチと高さを有する微細凹凸周期構造を形成したことを特徴とする光学素子。
【請求項２】
前記所定の波長の光を減衰させる物質は、少なくとも可視光領域の波長を減衰させることを特徴とする請求項１に記載の光学素子。
【請求項３】
前記微細凹凸周期構造は可視光領域の波長を略均一に減衰させるＮＤフィルタとしての機能を有することを特徴とする請求項１又は２に記載の光学素子。
【請求項４】
前記可視光領域の波長を略均一に減衰させる前記微細凹凸周期構造は、複数の異なる減衰率の領域を有することを特徴とする請求項３に記載の光学素子。
【請求項５】
前記可視光領域の波長を略均一に減衰させる前記微細凹凸周期構造は、連続的に減衰率の変化する領域を有することを特徴とする請求項３に記載の光学素子。
【請求項６】
前記所定の波長の光を減衰させる物質は、赤外光領域の波長を減衰させることを特徴とする請求項１に記載の光学素子。
【請求項７】
開口を形成するための絞り羽根と、前記開口を通過する光の光量を調節する光学フィルタとして、請求項１〜５の何れか１つに記載の光学素子を備えていることを特徴とする光量調節装置。
【請求項８】
請求項７に記載の光量調節装置の撮像光学系によって形成される像を電気信号に変換する固体撮像素子と、該固体撮像素子に入射する赤外光領域の波長を減衰させる請求項６に記載の光学素子を有することを特徴とする撮像機器。
【請求項９】
撮像光学系を通過する光量を調節する請求項７に記載の光量調節装置と、前記撮像光学系によって形成される像を電気信号に変換する固体撮像素子とを有することを特徴とする撮像機器。
【発明の詳細な説明】
【技術分野】
【０００１】
本発明は、カメラ等の撮影装置や光学機器等に使用される光学フィルタ等の光学素子に関するものである。
【背景技術】
【０００２】
従来からデジタルカメラやビデオカメラ等の光学機器には、光量調節を行うための光量調節装置が組み込まれている。この光量調節装置はＣＣＤ等の固体撮像素子に入射する光量を、絞り羽根の開閉により調節するものであり、被写界が明るい場合に、より小さく絞り込まれるようになっている。
【０００３】
従って、快晴時や高輝度の被写体を撮影する際には光量を減衰させるために絞りを小絞りとしているが、そのままでは光は絞りで回折し、撮影した画像の劣化を引き起こしてしまう。また、ＣＣＤが高感度化するほど光量を減衰させる必要があり、その傾向も顕著となる。
【０００４】
そこで、この問題の対策として、絞り羽根にフィルム状のＮＤ（Neutral Density）フィルタ等の光学素子を取り付け、絞り開口が大きいまま光量を減衰させるようにしている。
【０００５】
具体的には、絞り羽根の一部に、絞り羽根とは別部材から成るＮＤフィルタを接着剤等で装着することにより、被写体が高輝度の時には絞り開口の径を小さくなり過ぎるまで絞り過ぎずに、絞り開口を一定の大きさに維持する。その代りに、ＮＤフィルタを光軸上に位置させることにより通過光量を制限している。
【０００６】
更には、ＮＤフィルタの光量調節機能に濃度勾配を有しているものを用い、このＮＤフィルタを光軸上で移動させることにより、更なる光量調節を行うこともある。また、絞り羽根にＮＤフィルタを装着せずに、独立して光学的作用を持たせた種々の絞り装置も提案されている。
【０００７】
ＮＤフィルタ等の光学素子としては、特許文献１に示すようにフィルム状から成る材料に、光を吸収する有機色素又は顔料を練り込むタイプのものが知られている。また、特許文献２に示すように透明基板上にインクを塗布したり、特許文献３に示すように真空蒸着法を用いて透明基板上に無機硬質膜を成膜するものも知られている。
【先行技術文献】
【特許文献】
【０００８】
【特許文献１】特開平１０−９６９７１号公報
【特許文献２】特開２００４−２４６３０５号公報
【特許文献３】特開平１０−１３３２５４号公報
【発明の概要】
【発明が解決しようとする課題】
【０００９】
近年、デジタルカメラやビデオカメラ等の撮像機器は小型化が進み、ＮＤフィルタ等の光学素子表面における反射光がゴーストの原因となる場合がある。
【００１０】
一般に、ＮＤフィルタの基本構成は透明基材の片面に金属膜、金属酸化物、誘電体膜等の積層膜から成る光吸収膜（ＮＤ膜）を成膜したものである。通常では、図１１（ａ）に示すように、ＮＤフィルタ１は透明基板２の片面にＮＤ膜３を形成し、他面には反射防止膜４を成膜したり、図１１（ｂ）に示すように透明基板２の両面にＮＤ膜３を成膜している。また、図１１（ｃ）に示すように、フィルム材料に有機色素や顔料を練り込んだ基板５の両面に、反射防止膜４を成膜しているものもある。
【００１１】
図１２は図１１（ａ）、（ｂ）に示すＮＤ膜３の膜構成図を示し、透明基板２上にＴｉＯｘ層とＡｌ2Ｏ3層を交互に積層し、最表層にＳｉＯ2層を成膜することにより７層構成としている。
【００１２】
また近年では、反射防止効果が得られる構造体として、光の波長以下のピッチで周期的に凹凸を形成した微細凹凸周期構造（Moth eye構造）が実用化されている。これは微細凹凸周期構造が形成された表面の層全体の屈折率が、空気と微細凹凸周期構造を形成する材料との体積比により決定されるため、大幅に最表面の屈折率を低下させることが可能になる。
【００１３】
しかし、反射防止効果は上述の反射防止膜より大きいものの、光学フィルタとして使用するために微細凹凸周期構造を形成した基板上に蒸着膜を成膜したり、インクを塗布する必要のある場合には問題を有している。特に、比較的膜厚を厚くする必要がある場合には、微細凹凸周期構造が蒸着膜やインクで埋没してしまい、反射防止効果が弱まってしまう虞れがある。
【００１４】
本発明の目的は、上述の問題点を解消し、微細凹凸周期構造による良好な反射防止効果と、所定の波長を減衰させる光減衰効果を同時に有する光学素子を提供することにある。
【課題を解決するための手段】
【００１５】
上記目的を達成するための本発明に係る光学素子は、基板の表面の少なくとも一部に、所定の波長の光を減衰させる物質を含み、光の反射を防止するための可視光領域の波長よりも小さいピッチと高さを有する微細凹凸周期構造を形成したことを特徴とする。
【発明の効果】
【００１６】
本発明に係る光学素子は、基板上に光吸収材料を含有した材料を用い、可視光波長以下のピッチと高さから成る微細凹凸周期構造を形成することにより、基板表面における反射を抑制しながら光減衰効果を得ることができる。
【図面の簡単な説明】
【００１７】
【図１】撮影光学系の構成図である。
【図２】微細凹凸周期構造の模式図である。
【図３】微細凹凸周期構造の模式図である。
【図４】微細凹凸周期構造の模式図である。
【図５】微細凹凸周期構造の製作方法の説明図である。
【図６】微細凹凸周期構造の製作方法の説明図である。
【図７】光学素子の断面模式図である。
【図８】光学素子の断面模式図である。
【図９】光学素子の断面模式図である。
【図１０】光学素子の断面模式図である。
【図１１】従来のＮＤフィルタの構成図である。
【図１２】従来のＮＤフィルタの膜構成図である。
【発明を実施するための形態】
【００１８】
本発明を図１〜図１０に図示の実施例に基づいて詳細に説明する。
図１は本実施例における撮像機器の撮影光学系の構成図を示しており、レンズ１１、光量絞り装置１２、レンズ１３〜１５、赤外カットフィルタであるローパスフィルタ１６、ＣＣＤ等から成る固体撮像素子１７が順次に配列されている。光量調節のための光量絞り装置１２において、絞り羽根支持板１８には一対の絞り羽根１９ａ、１９ｂが可動に取り付けられ、絞り羽根１９ａにはＮＤフィルタ２０が取り付けられている。
【００１９】
光量絞り装置１２はＮＤフィルタ２０の取り付けられた絞り羽根１９ａ、及び絞り羽根１９ｂにより形成される略菱形形状の開口部を通過する可視光領域の光を、略均一に減衰させて減光させることができる。また、ＮＤフィルタ２０は絞り羽根１９ａに取り付けずに、単独で開口部に挿入することも可能である。
【００２０】
このような撮像光学系において、レンズ１１を通過した光線は、光量絞り装置１２を介して通過光量が調節され、固体撮像素子１７の表面に結像して電気信号に変換される。
【００２１】
図２はＮＤフィルタ２０の表面に形成された蛾目(Moth eye)構造から成る微細凹凸周期構造の模式図を示している。ＮＤフィルタ２０の基材となる厚さ約１００μｍのＰＥＴ（ポリエチレンテレフタレート）樹脂フィルムから成る透明な基板２１上には、ピッチＰ、高さＤの円錐形状の突起部２２が等間隔で無数に配置され微細凹凸周期構造２３が形成されている。
【００２２】
基板２１としては、可視光領域の光の透過率が８０％以上のＰＥＴ樹脂フィルムを使用しているが、ＰＥＴ以外にも透明性及び機械的強度を有するフィルム状の合成樹脂基板やガラス基板を使用することも可能である。例えば、ＰＥＮ（ポリエチレンナフタレート）、アクリル系樹脂、ポリカーボネート、ポリイミド系樹脂、ノルボルネン系樹脂、ポリスチレン、ポリ塩化ビニル、ポリアリレート、ポリスルホン、ポリエーテルスルホン、ポリエーテルイミド等を用いてもよい。
【００２３】
また、基板２１の板厚は、ＮＤフィルタ２０としての剛性を保持しながら、可能な限り薄いことが望ましく、具体的には３００μｍ以下とすることが好ましく、より好ましくは５０〜１００μｍである。
【００２４】
各突起部２２は最頂部から最底部に向かうにつれて体積は徐々に増加し、それに対応した有効屈折率も突起部２２の最頂部から最底部に向かい連続的に分布する。そのため、空気層から基板２１に向かって滑らかな有効屈折率分布を有し、この微細凹凸周期構造２３に入射した光は、急激な屈折率差がないため、光は殆ど反射されずに基板２１に到達する。
【００２５】
なお、良好な反射防止効果を得るために、突起部２２は図２に示すように円錐形状にすることが好ましいが、図３に示す四角錐形状の突起部２４、或いは他の多角錐形状、更には図４に示す逆円錐形状の凹部２５とした微細凹凸周期構造２３を用いてもよい。
【００２６】
また、微細凹凸周期構造２３の突起部２２、２４、凹部２５のピッチＰは、可視光領域の波長（λ＝４００〜７００ｎｍ）よりも小さいことが好ましく、本実施例では３００ｎｍとしている。ピッチＰが小さくなるほど、反射防止効果が得られる波長も低波長側に拡大されるが、ピッチＰを小さくするほど微細凹凸周期構造２３の形成が困難になるため、ピッチＰは１００〜３００ｎｍ程度が好ましい。
【００２７】
また、突起部２２、２４の高さＤ、凹部２５の深さＤとピッチＰとの比（アスペクト比）であるＤ／Ｐが大きいほど、反射防止効果が大きくなり、Ｄ／Ｐが０．２以上であることが好ましく、より好ましくは１以上である。
【００２８】
微細凹凸周期構造２３を構成する突起部２２、２４、凹部２５を形成するには、基板２１の表面又は形成すべき微細凹凸周期構造２３と逆の形状を有する転写型の表面に固化可能材料で膜を塗布し、基板２１と密着させて固化可能材料を固化させる方法がある。
【００２９】
本実施例においては、図５に示すように微細凹凸周期構造２３と逆パターンの微細凹凸周期構造３１を有する転写型３２に少量の固化可能材料３３を塗布し、基板２１を転写型３２と下型３４を用いて密着させる。そして、転写型３２の外部から紫外線を照射し、固化可能材料３３を光硬化させた後に、基板２１を転写型３２から剥離することにより、微細凹凸周期構造２３を有するＮＤフィルタ２０が得ることができる。
【００３０】
片面を形成後に、反対面も同様にして微細凹凸周期構造２３を形成してもよい。また図６に示すように、上下一対の転写型３２を使用し、上下方向から基板２１に密着させることにより、両面同時に微細凹凸周期構造２３を形成することもできる。
【００３１】
なお、転写型３２に微細凹凸周期構造３１を形成する方法は種々あるが、例えば型基材に電子線描画でレジストパターンを形成し、これを反応性イオンエッチングによりエッチングして微細凹凸周期構造を形成することができる。本実施例においては、石英製型の基材上に高さ３５０ｎｍ、ピッチ３００ｎｍの微細凹凸周期構造３１を形成している。
【００３２】
なお本実施例においては、転写型３２として透明な石英板を用い、固化可能材料３３を固化させる際に転写型３２を透過させて光の照射を行ったが、基板２１側から光照射を行うことにより金属製の転写型を用いることも可能である。
【００３３】
固化可能材料３３としては初期状態で流動性を有し、紫外線等の光や熱や電子線等の活性エネルギ線を照射することにより、固化する硬化性組成物を使用する。また、反応を促進したり調節したりする成分や、他の成分を配合することにより調製することができ、主成分として重合性化合物と重合開始剤の混合物が含まれている。
【００３４】
重合性化合物としては、例えば１モルの多価アルコールと、２モル以上の（メタ）アクリル酸又はその誘導体とから得られるエステル化物；多価アルコールと、多価カルボン酸又はその無水物と、（メタ）アクリル酸又はその誘導体とから得られるエステル化物等が挙げられる。具体的には、１，９−ノナンジオールジ（メタ）アクリレート、トリメチロールプロパントリ（メタ）アクリレート、１，４−ブタンジオールジ（メタ）アクリレート、１，６−ヘキサンジオールジ（メタ）アクリレート、トリメチロールエタントリ（メタ）アクリレート、ジペンタエリスリトールヘキサ（メタ）アクリレート、ペンタエリスリトールトリ（メタ）アクリレート、ペンタエリスリトールテトラ（メタ）アクリレート、グリセリントリ（メタ）アクリレート、ジペンタエリスリトールペンタ（メタ）アクリレート、トリペンタエリスリトールヘキサ（メタ）アクリレート、トリペンタエリスリトールヘプタ（メタ）アクリレート等の１モルの多価アルコールと、２モル以上の（メタ）アクリル酸又はその誘導体とから得られるエステル化物；トリメチロールエタン、グリセリン、トリメチロールプロパン、ペンタエリスリトール等の多価アルコールと、マロン酸、コハク酸、セバシン酸、フマル酸、イタコン酸、アジピン酸、グルタル酸、無水マレイン酸等の多価カルボン酸又はその無水物と、（メタ）アクリル酸又はその誘導体からそれぞれ任意に選択された組み合わせで得られるエステル化物等が挙げられる。これらは１種を単独で用いても、２種以上を併用してもよい。
【００３５】
光硬化反応を利用する場合の光重合開始剤としては、例えばベンゾイン、ベンゾインメチルエーテル、ベンゾインエチルエーテル、ベンゾインイソプロピルエーテル、ベンゾインイソブチルエーテル、ベンジル、ベンゾフェノン、エチルフェニルグリオキシレート、ｐ−メトキシベンゾフェノン、４，４’−ビス（ジメチルアミノ）ベンゾフェノン、２，２−ジエトキシアセトフェノン、α，α−ジメトキシ−α−フェニルアセトフェノン、メチルフェニルグリオキシレート、２−ヒドロキシ−２−メチル−１−フェニルプロパン−１−オン等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ベンゾイルジエトキシフォスフィンオキサイド等が挙げられる。また、市販の光重合開始剤を使用してもよく、これらも１種を単独で用いても、２種以上を併用してもよい。
【００３６】
熱硬化反応を利用する場合の熱重合開始剤としては、例えばｔ−ブチルハイドロパーオキサイド、クメンハイドロパーオキサイド、メチルエチルケトンパーオキサイド、ベンゾイルパーオキサイド、ジクミルパーオキサイド、ｔ−ブチルパーオキシオクトエート、ｔ−ブチルパーオキシベンゾエート、ラウロイルパーオキサイド等の有機過酸化物；アゾビスイソブチロニトリル等のアゾ系化合物；前記有機過酸化物にＮ，Ｎ−ジメチルアニリン、Ｎ，Ｎ−ジメチル−ｐ−トルイジン等のアミンを組み合わせたレドックス重合開始剤等が挙げられる。また、市販の熱重合開始剤を使用してもよく、これらも１種を単独で用いても、２種以上を併用してもよい。
【００３７】
電子線硬化反応を利用する場合の電子線硬化開始剤としては、例えばベンゾフェノン、４−フェニルベンゾフェノン、ｔ−ブチルアントラキノン、２−エチルアントラキノン、２，４−ジエチルチオキサントン、４，４−ビス（ジエチルアミノ）ベンゾフェノン、２，４，６−トリメチルベンゾフェノン、メチルオルソベンゾイルベンゾエート、イソプロピルチオキサントン、２，４−ジクロロチオキサントン等のチオキサントン；ジエトキシアセトフェノン、２−メチル−２−モルホリノ（４−チオメチルフェニル）プロパン−１−オン、２−ヒドロキシ−２−メチル−１−フェニルプロパン−１−オン、ベンジルジメチルケタール、１−ヒドロキシシクロヘキシル−フェニルケトン、２−ベンジル−２−ジメチルアミノ−１−（４−モルホリノフェニル）−ブタノン等のアセトフェノン；ベンゾインメチルエーテル、ベンゾインエチルエーテル、ベンゾインイソプロピルエーテル、ベンゾインイソブチルエーテル等のベンゾインエーテル；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド；メチルベンゾイルホルメート、１，７−ビスアクリジニルヘプタン、９−フェニルアクリジン等が挙げられる。また、市販の電子線硬化開始剤を使用してもよく、これらも１種を単独で用いても、２種以上を併用してもよい。
【００３８】
上述した光重合開始剤、熱重合開始剤、電子線硬化開始剤は単独で用いても、所望の組み合わせで用いてもよい。活性エネルギ線の具体例としては、可視光線、紫外線、電子線、赤外線等が挙げられ、一般的には高圧水銀ランプ等を用いた紫外線が多く用いられている。
【００３９】
本実施例における光学素子においては、上述した固化可能材料３３に所定の波長の光を減衰させる物質として光吸収材料を含有させている。光吸収材料としては特に限定せず、一般に使用されている染料、顔料等が使用でき、これらを単独で使用しても混合して用いてもよい。光学フィルタをＮＤフィルタとして使用する場合には、黒色の光吸収材料を使用することになるが、例えば黒色の顔料を単体で用いても、シアン、マゼンタ、イエローの顔料を混合して使用してもよい。
【００４０】
以下に、市販されている黒、シアン、マゼンタ、イエローの顔料を例示する。黒色の顔料としては、Ｒａｖｅｎ１０６０、Ｒａｖｅｎ１０８０、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ３５００、Ｒａｖｅｎ５２５０、Ｒａｖｅｎ５７５０、Ｒａｖｅｎ７０００、Ｒａｖｅｎ５０００  ＵＬＴＲＡＩＩ、Ｒａｖｅｎ１１９０  ＵＬＴＲＡＩＩ（以上、コロンビアン・カーボン社製）、Ｂｌａｃｋ  Ｐｅａｒｌｓ  Ｌ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １３００、Ｍｏｎａｒｃｈ  １４００（以上、キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２００、Ｃｏｌｏｒ  Ｂｌａｃｋ  １８、Ｃｏｌｏｒ  Ｂｌａｃｋ  Ｓ１６０、Ｃｏｌｏｒ  Ｂｌａｃｋ  Ｓ１７０、Ｓｐｅｃｉａｌ  Ｂｌａｃｋ  ４、Ｓｐｅｃｉａｌ  Ｂｌａｃｋ  ４Ａ、Ｓｐｅｃｉａｌ  Ｂｌａｃｋ  ６、Ｐｒｉｎｔｅｘ３５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を挙げることができるが、これらに限定されることはない。
【００４１】
シアン色の顔料としては、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：２、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２、Ｃ．Ｉ．Ｐｉｇｍｅｎｔ  Ｂｌｕｅ−６０等が挙げられるが、これらに限定されることはない。
【００４２】
マゼンタ色の顔料としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ  Ｒｅｄ−４８、Ｃ．Ｉ．Ｐｉｇｍｅｎｔ  Ｒｅｄ−４８：１、Ｃ．Ｉ．Ｐｉｇｍｅｎｔ  Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２、Ｃ．Ｉ．Ｐｉｇｍｅｎｔ  Ｒｅｄ−２０７等が挙げられるが、これらに限定されることはない。
【００４３】
イエローの顔料としては、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ−１７、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．Ｐｉｇｍｅｎｔ  Ｙｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、Ｃ．Ｉ．Ｐｉｇｍｅｎｔ  Ｙｅｌｌｏｗ−１５１、Ｃ．Ｉ．Ｐｉｇｍｅｎｔ  Ｙｅｌｌｏｗ−１５４等が挙げられるが、これらに限定されることはない。
【００４４】
本実施例においては、固化可能材料３３としてアクリル樹脂共重合体、多官能アクリルモノマー、メタクリルモノマー、光重合開始剤、増感剤、添加剤から成るアクリル重合感光性樹脂組成物に黒色顔料を分散させたものを用いている。本実施例では、微細凹凸周期構造２３に黒色顔料を含有させたことにより、可視光領域の波長の光を略均一に減衰させることができる。
【００４５】
本実施例においては黒色顔料の含有量を調整し、基板２１の両面に、それぞれ光学濃度０．２５となる微細凹凸周期構造２３を形成し、光学濃度０．５のＮＤフィルタ２０を得ることができる。
【００４６】
ＮＤフィルタ２０の表面には、図７（ａ）に示すように、転写型３２の微細凹凸周期構造３１が転写された微細凹凸周期構造２３が転写され、このＮＤフィルタ２０はλ＝４００〜７００ｎｍ波長の光において最大反射率は０．５％となる。
【００４７】
また、光学素子を赤外カットフィルタとして使用する場合には、赤外光領域の光を吸収（減衰）する物質として、アントラキノン化合物やナフタロシアニン化合物等赤外線に対して吸収効果を有する材料を用いることができる。
【００４８】
このようにして、図７（ａ）に示すＮＤフィルタ２０を得ることができるが、図７（ｂ）に示すように、片面の微細凹凸周期構造４１には光吸収材料を含有させずに、単に反射防止膜として利用してもよい。ＮＤフィルタ２０の光学濃度は光を減衰させる機能を有する光吸収材料の含有量により調整可能であり、両面で異なった光学濃度のＮＤフィルタ２０を形成することもできる。
【００４９】
ＮＤフィルタ２０の表面の少なくとも一部に、微細凹凸周期構造２３、４１をそれぞれ異なる面積で形成することにより、表裏合わせて、透過光量の異なる領域が複数あるＮＤフィルタ２０を形成することもできる。更に、基板２１の同一面内で光を減衰させる光吸収材料の濃度を変化させることにより、図８（ａ）に示すような複数の異なる減衰率の領域を有する多濃度タイプのＮＤフィルタ２０を作成することもできる。また、図９（ａ）に示すような連続的に減衰率の変化する領域を有するグラデーションタイプのＮＤフィルタ２０も作製可能である。
【００５０】
図８（ｂ）、図９（ｂ）は、図８（ａ）、図９（ａ）のＮＤフィルタ２０の位置と光学濃度の関係図を示している。
【００５１】
上述の方法により製作したＮＤフィルタ２０を光量絞り装置１２に使用すると、光量の変化を緩やかにすることができると共に、ＮＤフィルタ２０の表面反射も低減でき、良好な撮影画像を得ることができる。光量絞り装置１２への挿入の方法は絞り羽根１９ａに取り付けてもよいし、絞り羽根１９ａとは別個に出し入れできるようにしてもよい。
【００５２】
更に、図１０に示すように、基板２１’自体に光吸収材料を含有させたＮＤフィルタ２０の上に、光吸収材料を含有させた微細凹凸周期構造２３を形成することもできる。これにより、ＮＤフィルタ２０全体としての透過光量の減衰を大きくすることができるので、高濃度のＮＤフィルタ２０を比較的容易に製作することが可能となる。
【００５３】
また、図１０に示す基板２１’の代りに赤外カットガラスを利用して、微細凹凸周期構造２３が減衰させる波長以外の領域のフィルタを使用することによって、多彩な領域の波長を減衰させられる光学素子を構成することが可能となる。例えば、ＮＤフィルタと赤外カットフィルタを１つの部材で構成することができる。この場合に、微細凹凸周期構造２３は上述した実施例を適用可能であることは云うまでもない。
【００５４】
このように作製したＮＤフィルタ２０と、従来例のＮＤフィルタ１とを光量絞り装置１２の絞り羽根１９ａに別個に取り付け、撮像画像を評価した。
【００５５】
表１は従来例である本実施例で作製した光学濃度０．２５のＮＤフィルタ２０と、図１１（ｂ）に示す基板面に光学濃度０．２５の蒸着膜を成膜したＮＤフィルタ１を比較した表を示している。表１に示すように、基板２１上に微細凹凸周期構造２３を形成したＮＤフィルタ２０については反射率も小さくゴーストも見られなかったが、微細凹凸周期構造２３を形成していないＮＤフィルタ１については若干のゴーストが見られた。
【００５６】
表１
微細凹凸周期構造    ゴースト    最大反射率(λ＝４００〜７００ｎｍ)
ＮＤフィルタ２０    あり          なし                  ０．５％
ＮＤフィルタ１      なし          あり（軽微）              ４％
【産業上の利用可能性】
【００５７】
本発明の光学素子は実施例のフィルタの他に、各種の光学部材の表面、例えばレンズ、ガラス板等に適用することもできる。
【符号の説明】
【００５８】
１２  光量絞り装置
２０  ＮＤフィルタ
２１、２１’  基板
２２、２４  突起部
２３、３１、４１  微細凹凸周期構造
２５  凹部
３２  転写型
３３  固化可能材料
３４  下型
【図１】
2010256546.tif 000003
【図２】
2010256546.tif 000004
【図３】
2010256546.tif 000005
【図４】
2010256546.tif 000006
【図５】
2010256546.tif 000007
【図６】
2010256546.tif 000008
【図７】
2010256546.tif 000009
【図８】
2010256546.tif 000010
【図１０】
2010256546.tif 000011
【図１１】
2010256546.tif 000012
【図１２】
2010256546.tif 000013
【図９】
2010256546.tif 000014